(57)【要約】【課題】表層面と裏層面の両面どちら側でも外表面として使用することができる（リバーシブル）多層抄き板紙及びその製造方法を提供する。【解決手段】表層、裏層及び１層又は２層以上の中層からなる多層抄き板紙において、該多層抄き板紙の米坪が１２０〜３００ｇ／ｍ2の範囲であり、表層表面と裏層表面の平滑度が共に１０〜４００秒の範囲にあり、かつ表層表面と裏層表面のＪＩＳＰ８１４０による水との接触時間１０秒の吸水度が３〜２００ｇ／ｍ2の範囲にあることを特徴とする多層抄き板紙。並びに、表層及び裏層の抄紙用原料パルプにカナダ標準濾水度が共に２００〜４２０ｃｍ3の範囲のものを用い、表層表面及び裏層表面を平滑化処理することを特徴とする多層抄き板紙の製造方法。【選択図】なし【特許請求の範囲】
【請求項１】
表層、裏層及び１層又は２層以上の中層からなる多層抄き板紙において、該多層抄き板紙の米坪が１２０〜３００ｇ／ｍ2の範囲であり、表層表面と裏層表面の平滑度が共に１０〜４００秒の範囲にあり、かつ表層表面と裏層表面のＪＩＳＰ８１４０による水との接触時間１０秒の吸水度が３〜２００ｇ／ｍ2の範囲にあることを特徴とする多層抄き板紙。
【請求項２】
表層表面の平滑度、表層表面の吸水度、裏層表面の平滑度及び裏層表面の吸水度が、それぞれ下記式（１）及び式（２）を満足する請求項１に記載の多層抄き板紙。
（１９７×Ａ１―６８００）÷３６０＜Ｂ１  ………  式（１）
（１９７×Ａ２―６８００）÷３６０＜Ｂ２  ………  式（２）
（式（１）でＡ１は表層表面の平滑度（秒）、Ｂ１は表層表面の吸水度（ｇ／ｍ2）を表し、式（２）でＡ２は裏層表面の平滑度（秒）、Ｂ２は裏層表面の吸水度（ｇ／ｍ2）を表す。）
【請求項３】
表層表面と裏層表面の平均表面粗さが共に２５μｍ以下である請求項１又は２に記載の多層抄き板紙。
【請求項４】
表層表面と裏層表面のカラーａ値、ｂ値、Ｌ値が下記式（３）〜（５）を満足する請求項１に記載の多層抄き板紙。
｜ａ１−ａ２｜≦０．２  ……（３）
｜ｂ１−ｂ２｜≦０．２  ……（４）
｜Ｌ１−Ｌ２｜≦１．０  ……（５）
（式（３）でａ１は表層表面のカラーａ値、ａ２は裏層表面のカラーａ値、式（４）でｂ１は表層表面のカラーｂ値、ｂ２は裏層表面のカラーｂ値、式（５）でＬ１は表層表面のカラーＬ値、Ｌ２は裏層表面のカラーＬ値をそれぞれ表す。）
【請求項５】
表層表面と裏層表面のカラーａ値、ｂ値、Ｌ値の少なくとも一つが下記式（６）〜（８）の何れかを満足する請求項１に記載の多層抄き板紙。
｜ａ１−ａ２｜＞０．２  ……（６）
｜ｂ１−ｂ２｜＞０．２  ……（７）
｜Ｌ１−Ｌ２｜＞１．０  ……（８）
（式（６）でａ１は表層表面のカラーａ値、ａ２は裏層表面のカラーａ値、式（７）でｂ１は表層表面のカラーｂ値、ｂ２は裏層表面のカラーｂ値、式（８）でＬ１は表層表面のカラーＬ値、Ｌ２は裏層表面のカラーＬ値をそれぞれ表す。）
【請求項６】
表層表面及び裏層表面に、表面紙力剤、表面サイズ剤、防滑剤及びインク受容剤よりなる群から選ばれる少なくとも一つの塗布剤を塗工して得られる機能層を設けた請求項１乃至５のいずれか１項に記載の多層抄き板紙。
【請求項７】
表層表面及び裏層表面に、ポリビニルアルコール系又はアクリル系の紙力増強剤を塗工して得られる紙力増強層を設けた、ＪＩＳ  Ｐ８１２９表面強さ試験のワックス法による表面強度が、８〜２０Ａの請求項６に記載の多層抄き板紙。
【請求項８】
請求項１に記載の多層抄き板紙の製造方法であって、表層及び裏層の抄紙用原料パルプにカナダ標準濾水度が共に２００〜４２０ｃｍ3の範囲のものを用い、表層表面及び裏層表面を平滑化処理することを特徴とする多層抄き板紙の製造方法。
【請求項９】
表層及び裏層の抄紙用原料パルプ中の古紙パルプの割合がそれぞれ６０〜１００質量％である請求項８に記載の多層抄き板紙の製造方法。
【請求項１０】
請求項８に記載の多層抄き板紙の製造方法であって、機能層を設ける前及び／又は設けた後の表層表面及び裏層表面を平滑化処理する多層抄き板紙の製造方法。
【請求項１１】
中芯の片面または両面に請求項１乃至７のいずれか１項に記載の多層抄き板紙を貼り合わせた段ボール。
【請求項１２】
請求項１乃至７のいずれか１項に記載の多層抄き板紙を組み立てた紙器。
【発明の詳細な説明】
【技術分野】
【０００１】
本発明は、表層表面及び裏層表面の平滑度と吸水度とを特定の範囲にすることにより表面及び裏面のどちら側も使用目的に適う多層抄き板紙に関する。更に詳しくは、表面及び裏面のどちら側を使用しても印刷適性や段ボール中芯との貼合適性が良好であり、特に表面及び裏面のどちら側も段ボール用ライナーの外側面として使用できる多層抄き板紙に関する。
【背景技術】
【０００２】
多層抄き板紙は２層以上の多層抄きされた厚紙で、例えば、電気製品・野菜・缶飲料などの段ボールケースのライナーや菓子用の紙器等に古くから用いられている。
【０００３】
多層抄き板紙がライナーとして用いられる場合、板紙の表層面は美粧性及び印刷適性を重視した品質設計となっている。このため、表層抄紙用パルプには、通常バージンパルプまたは白色度の高い古紙パルプまたは脱墨して白色度を高めた古紙パルプが用いられ、表層面は裏層面よりも吸水度を低くし、平滑度を高くしている。
【０００４】
一方、裏層面はコルゲーターで中芯との貼合時に糊を適度に吸収するよう貼合適性を重視し、表層面よりも吸水度は高く、平滑度の低い品質設計としており、印刷には適していない。また、裏層面は美粧性の必要が無いため、裏層の原料には主に段ボール古紙、地券古紙、雑誌古紙等白色度の低い古紙パルプが使用されている。このため、裏面は見栄が悪く、美粧用の包装材料の外面には適さない。
【０００５】
近年、多層抄き板紙の用途が拡大し、板紙の銘柄数が著しく増加している。そして、板紙メーカーにおいて、また板紙ユーザーにおいて製品の在庫量が莫大なものとなり問題となっている。
【０００６】
また、多層抄き板紙の加工方法が多様化し、加工設備によってはロール状に巻き取られた多層抄き板紙の表層面と裏層面を逆に巻き直すことが必要となり、生産効率上問題となっている。
【０００７】
紙の両面の特性を改良する技術として、例えば、原紙上に顔料と接着剤を主成分とする塗被層を設けてなる印刷用両面塗被紙が提案されている（特許文献１）。この提案の技術は、紙の両面に設けた塗被層における空隙容積を特定の範囲とすることにより両面の印刷適性を改良するものである。
【０００８】
しかしながら、この提案は、印刷用紙両面の印刷適性が良好な用紙に関するものである。
【特許文献１】特開平１１−２４７０９７号公報（特許請求の範囲）
【発明の開示】
【発明が解決しようとする課題】
【０００９】
本発明の課題は、上記問題を解消でき、表層面と裏層面の両面どちら側でも外表面として使用することができる（リバーシブル）多層抄き板紙及びその製造方法を提供することである。
【課題を解決するための手段】
【００１０】
本発明者は、上記の問題を解決するため研究を重ねた結果、多層抄き板紙の表層表面及び裏層表面の平滑度と吸水度を特定範囲にすることにより、両面どちら側でも外表面として使用できる製品、即ち、表層面と裏層面がそれぞれ別個の銘柄の外表面として使用できる（リバーシブル）多層抄き板紙であれば在庫の低減が可能になることを見出し本発明に到達した。
【００１１】
また、本発明者は、多層抄き板紙の両面どちら側でも外表面として使用できる製品、即ち、表層面と裏層面がそれぞれ同一の銘柄の外表面として使用できる（リバーシブル）多層抄き板紙であれば加工する際の効率が向上することを見出し本発明に到達した。
【００１２】
上記課題を解決する本発明は以下に記載するものである。
【００１３】
〔１〕  表層、裏層及び１層又は２層以上の中層からなる多層抄き板紙において、該多層抄き板紙の米坪が１２０〜３００ｇ／ｍ2の範囲であり、表層表面と裏層表面の平滑度が共に１０〜４００秒の範囲にあり、かつ表層表面と裏層表面のＪＩＳＰ８１４０による水との接触時間１０秒の吸水度が３〜２００ｇ／ｍ2の範囲にあることを特徴とする多層抄き板紙。
【００１４】
〔２〕  表層表面の平滑度、表層表面の吸水度、裏層表面の平滑度及び裏層表面の吸水度が、それぞれ下記式（１）及び式（２）を満足する〔１〕に記載の多層抄き板紙。
【００１５】
（１９７×Ａ１―６８００）÷３６０＜Ｂ１  ………  式（１）
（１９７×Ａ２―６８００）÷３６０＜Ｂ２  ………  式（２）
（式（１）でＡ１は表層表面の平滑度（秒）、Ｂ１は表層表面の吸水度（ｇ／ｍ2）を表し、式（２）でＡ２は裏層表面の平滑度（秒）、Ｂ２は裏層表面の吸水度（ｇ／ｍ2）を表す。）
〔３〕  表層表面と裏層表面の平均表面粗さが共に２５μｍ以下である〔１〕又は〔２〕に記載の多層抄き板紙。
【００１６】
〔４〕  表層表面と裏層表面のカラーａ値、ｂ値、Ｌ値が下記式（３）〜（５）を満足する請求項１に記載の多層抄き板紙。
【００１７】
｜ａ１−ａ２｜≦０．２  ……（３）
｜ｂ１−ｂ２｜≦０．２  ……（４）
｜Ｌ１−Ｌ２｜≦１．０  ……（５）
（式（３）でａ１は表層表面のカラーａ値、ａ２は裏層表面のカラーａ値、式（４）でｂ１は表層表面のカラーｂ値、ｂ２は裏層表面のカラーｂ値、式（５）でＬ１は表層表面のカラーＬ値、Ｌ２は裏層表面のカラーＬ値をそれぞれ表す。）
〔５〕  表層表面と裏層表面のカラーａ値、ｂ値、Ｌ値の少なくとも一つが下記式（６）〜（８）の何れかを満足する〔１〕に記載の多層抄き板紙。
【００１８】
｜ａ１−ａ２｜＞０．２  ……（６）
｜ｂ１−ｂ２｜＞０．２  ……（７）
｜Ｌ１−Ｌ２｜＞１．０  ……（８）
（式（６）でａ１は表層表面のカラーａ値、ａ２は裏層表面のカラーａ値、式（７）でｂ１は表層表面のカラーｂ値、ｂ２は裏層表面のカラーｂ値、式（８）でＬ１は表層表面のカラーＬ値、Ｌ２は裏層表面のカラーＬ値をそれぞれ表す。）
〔６〕  表層表面及び裏層表面に、表面紙力剤、表面サイズ剤、防滑剤及びインク受容剤よりなる群から選ばれる少なくとも一つの塗布剤を塗工して得られる機能層を設けた〔１〕乃至〔５〕のいずれか１に記載の多層抄き板紙。
【００１９】
〔７〕  表層表面及び裏層表面に、ポリビニルアルコール系又はアクリル系の紙力増強剤を塗工して得られる紙力増強層を設けた、ＪＩＳ  Ｐ８１２９表面強さ試験のワックス法による表面強度が、８〜２０Ａの〔６〕に記載の多層抄き板紙。
【００２０】
〔８〕  〔１〕に記載の多層抄き板紙の製造方法であって、表層及び裏層の抄紙用原料パルプにカナダ標準濾水度が共に２００〜４２０ｃｍ3の範囲のものを用い、表層表面及び裏層表面を平滑化処理することを特徴とする多層抄き板紙の製造方法。
【００２１】
〔９〕  表層及び裏層の抄紙用原料パルプ中の古紙パルプの割合がそれぞれ６０〜１００質量％である〔８〕に記載の多層抄き板紙の製造方法。
【００２２】
〔１０〕  〔８〕に記載の多層抄き板紙の製造方法であって、機能層を設ける前及び／又は設けた後の表層表面及び裏層表面を平滑化処理する多層抄き板紙の製造方法。
【００２３】
〔１１〕  中芯の片面または両面に〔１〕乃至〔７〕のいずれか１に記載の多層抄き板紙を貼り合わせた段ボール。
【００２４】
〔１２〕  〔１〕乃至〔７〕のいずれか１に記載の多層抄き板紙を組み立てた紙器。
【発明の効果】
【００２５】
本発明の多層抄き板紙によれば、表層面と裏層面の両面どちら側でも外表面として使用することができる（リバーシブル）多層抄き板紙及びその製造方法を提供できる。
【００２６】
両面を平滑化処理し、印刷適性を向上させ、板紙両面に表面紙力剤、表面サイズ剤、防滑剤を塗布した本発明の多層抄き板紙は、段ボール用ライナーに必要な、優れた印刷適性、コルゲーター貼合適性、美粧性を兼ね備えている。
【００２７】
表層及び裏層用原料パルプに染料又は色顔料を内添又は外添し、板紙両面の色調を調整した本発明の多層抄き板紙は両表面の美粧性に優れたものである。
【００２８】
本発明の多層抄き板紙を段ボール用ライナーとして使用する際、表面及び裏面のどちら側を使用しても印刷適性及びコルゲーター貼合適性に優れる。
【００２９】
また、段ボール用ライナー以外の用途としては、本発明の多層抄き板紙は表層裏層の両面とも美粧性があるので、従来、２枚の異なる色相の色上質紙等を貼合することで単紙として使用している用途にも、貼合せることなく用いることができる。
【発明を実施するための最良の形態】
【００３０】
以下、本発明を詳細に説明する。
【００３１】
［多層抄き板紙］
本発明の多層抄き板紙における表層及び裏層はそれぞれ１層で構成され、中層は１層又は２層以上である。中層の層数は、板紙の米坪を１２０〜３００ｇ／ｍ2の範囲とするため、任意に設定することができる。
【００３２】
本発明の多層抄き板紙の米坪は、１２０〜３００ｇ／ｍ2の範囲であることを必要とする。米坪が１２０ｇ／ｍ2未満であると、本発明の板紙の用途の一つである段ボール用ライナーとしての強度が不足する。また、本発明の板紙を紙器の材料として使用した場合、容器の強度が不足する。一方、米坪が３００ｇ／ｍ2を超えると、段ボール用ライナーとして或いは紙器用の板紙として厚みが厚過ぎる。
【００３３】
本発明の多層抄き板紙は、表層表面と裏層表面の平滑度が共に１０〜４００秒の範囲にあることを必要とする。この表層表面と裏層表面の平滑度が１０秒未満であると印刷時にカスレが生じる。
【００３４】
尚、本発明における平滑度とは、ＪＩＳ  Ｐ８１１９ベック平滑度試験の測定方法によるものである。
【００３５】
本発明の多層抄き板紙は、表層表面と裏層表面の吸水度（ＪＩＳＰ８１４０コッブ法、水との接触時間１０秒）が共に３〜２００ｇ／ｍ2の範囲にあることを必要とする。吸水度を３ｇ／ｍ2以上とすることで、コルゲーターで十分な糊を吸収し、中芯との接着強度を得ることができる。２００ｇ／ｍ2を超えると糊の吸収が多くなりすぎて、接着強度が低くなるばかりか、段ボール表面の凹凸が大きくなり、美粧性を低下させる問題がある。さらに、吸水度を１０〜１５０ｇ／ｍ2の範囲にすると高い接着強度が得られるので好ましい。
【００３６】
さらに、印刷適性とコルゲーター貼合適性について鋭意検討・研究した結果、表層表面の平滑度をＡ１、裏層表面の平滑度をＡ２、表層表面の吸水度をＢ１、裏層表面の吸水度をＢ２としたとき、式（１）および式（２）を満たす多層抄き板紙が印刷適性とコルゲーター貼合適性に優れたものとなり、本発明の所望の効果が得られることを見出した。
【００３７】
（１９７×Ａ１―６８００）÷３６０＜Ｂ１  ………  式（１）
（１９７×Ａ２―６８００）÷３６０＜Ｂ２  ………  式（２）
（式（１）でＡ１は表層表面の平滑度（秒）、Ｂ１は表層表面の吸水度（ｇ／ｍ2）を表し、式（２）でＡ２は裏層表面の平滑度（秒）、Ｂ２は裏層表面の吸水度（ｇ／ｍ2）を表す。）
この式（１）及び式（２）は、コルゲーターで貼合後のライナーと中芯の高い接着強度を得るための好ましい吸水度と平滑度の関係を表したものである。
【００３８】
平滑度の低い多層抄き板紙では、広い範囲の吸水度で高い接着強度が得られる。逆に平滑度の高い多層抄き板紙では、高い接着強度を得るためには、高い吸水度が必要となり、狭い吸水度の範囲となる。
【００３９】
この（１）及び式（２）で用いる吸水度は、水との接触時間１０秒の測定値を使用する。ＪＩＳＰ８１４０で規定される吸水度（コッブ法）は、水との接触時間は６０秒、１２０秒、３００秒が記載されているが、コルゲーターでの糊の吸収性を判断する指標としては、水との接触時間を短くする必要があり、１０秒が好適であることを見出したもので、１０秒より短くすると測定誤差の点で好ましくない。
【００４０】
更に、本発明の多層抄き板紙における表層表面と裏層表面の表面粗さが２５μｍ以下であることが好ましい。表層表面と裏層表面の平均表面粗さがこの範囲であると表層表面と裏層表面どちらに印刷しても印刷時のインク受理性が良好となるので好ましい。
【００４１】
本発明の多層抄き板紙の表層及び裏層を構成するパルプは染料及び／又は顔料で着色されていることが好ましい。表層及び裏層を構成するパルプを染料又は色顔料を内添又は外添により着色することで、板紙両面の色調を任意に調整でき、美粧粧を得ることができる。また、必要に応じ板紙の両面どちら側とも外表面として使用することができる。
【００４２】
本発明の多層抄き板紙の表層面と裏層面とも同一の銘柄の外表面として使用できるようにするには、表層表面と裏層表面のカラーａ値、ｂ値、Ｌ値が下記式（３）〜（５）を満足するものであることが好ましい。
【００４３】
｜ａ１−ａ２｜≦０．２  ……（３）
｜ｂ１−ｂ２｜≦０．２  ……（４）
｜Ｌ１−Ｌ２｜≦１．０  ……（５）
式（３）でａ１は表層表面のカラーａ値、ａ２は裏層表面のカラーａ値、式（４）でｂ１は表層表面のカラーｂ値、ｂ２は裏層表面のカラーｂ値、式（５）でＬ１は表層表面のカラーＬ値、Ｌ２は裏層表面のカラーＬ値をそれぞれ表す。
【００４４】
表層表面と裏層表面のカラーａ値、ｂ値、Ｌ値が上記式（３）〜（５）を満足するものであれば、多層抄き板紙の表層面と裏層面とも同一の銘柄の外表面として使用することができる。
【００４５】
本発明の多層抄き板紙の表層面と裏層面をそれぞれ別個の銘柄の外表面として使用できるようにするには、表層表面と裏層表面のカラーａ値、ｂ値、Ｌ値の少なくとも一つが下記式（６）〜（８）の何れかを満足するものであることが好ましい。
【００４６】
｜ａ１−ａ２｜＞０．２  ……（６）
｜ｂ１−ｂ２｜＞０．２  ……（７）
｜Ｌ１−Ｌ２｜＞１．０  ……（８）
式（６）でａ１は表層表面のカラーａ値、ａ２は裏層表面のカラーａ値、式（７）でｂ１は表層表面のカラーｂ値、ｂ２は裏層表面のカラーｂ値、式（８）でＬ１は表層表面のカラーＬ値、Ｌ２は裏層表面のカラーＬ値をそれぞれ表す。
【００４７】
表層表面と裏層表面のカラーａ値、ｂ値、Ｌ値の少なくとも一つが上記式（６）〜（８）の何れかを満足するものであれば、多層抄き板紙の表層面と裏層面をそれぞれ別個の銘柄の外表面として使用することができる。
【００４８】
本発明の多層抄き板紙は、必要に応じて、表層表面及び裏層表面に、表面紙力増強剤、表面サイズ剤、防滑剤及びインク受容剤よりなる群から選ばれる少なくとも一つの塗布剤を塗工して得られる機能層を設けることが好ましい。
【００４９】
機能層として、表層表面及び裏層表面に、ポリビニルアルコール系（ＰＶＡ）又はアクリル系の表面紙力増強剤を塗工して得られる紙力増強層を設けることが特に好ましくい。この紙力増強層は、その塗工面のＪＩＳ  Ｐ８１２９表面強さ試験のワックス法による表面強度が、８Ａ〜２０Ａであることが、多層抄き板紙の印刷適性が満たされるため好ましい。表面強度が８Ａより低いと印刷時に紙むけにより白ぬけの問題が発生することがある。２０Ａを確保することで、本発明の多層抄き板紙の用途に十分な表面強度となる。
【００５０】
表面サイズ剤としては、例えば荒川化学工業株式会社製ポリマロン（登録商標）品番１３２９や星光ＰＭＣ株式会社製ＢＬＳ７２０を挙げることができる。これらの表面サイズ剤による機能層を多層抄き板紙の表層表面及び裏層表面に設けることにより印刷時のインク吸収を押さえ、インクのにじみを押さえることにより、印刷適性を向上させることができる。
【００５１】
塗布剤として用いる防滑剤としては、例えば近代化学工業株式会社製ケーコート（登録商標）品番ＵＳ２００や星光ＰＭＣ株式会社製ハマコート（登録商標）品番Ｇ２８０・３１５を挙げることができる。これらの防滑剤による機能層を多層抄き板紙の表層表面及び裏層表面に設けることにより、この多層抄き板紙を段ボールケースに成形した際の段ボールの滑りを防止することができる。
【００５２】
インク受容剤としては、従来公知のものを用いることができる。例えば、無機顔料や有機顔料とバインダーを成分として含むものを挙げることができる。
【００５３】
例えば、炭酸カルシウム、シリカ、カオリン、クレー、タルク、水酸化アルミニウム、酸化チタン、サチンホワイト等の無機顔料や、多孔性合成非晶質シリカ、多孔性炭酸カルシウム、多孔性炭酸マグネシウム、多孔性アルミナ等の多孔性顔料、プラスチックピグメント等の有機顔料を挙げることができる。本発明に用いる顔料としては、合成シリカ、軽質炭酸カルシウムが得られる多層抄き板紙の印刷適性を向上させる効果が高く、特に好ましい。これらの顔料は、インク受容層中に５０質量％以上含まれていることが、高精細な画像の記録が達成できるため好ましい。
【００５４】
また、インク受容層中のバインダーとしては、例えば、酸化デンプン、エステル化デンプン等のデンプン類、カルボキシルメチルセルロース、ヒドロキシルエチルセルロース等のセルロース誘導体、ポリビニルアルコール及びその誘導体、カゼイン、ゼラチン、大豆タンパク、スチレンマレイン酸樹脂及びその誘導体、スチレン・ブタジエン共重合体、メチルメタクリレート−ブタジエン共重合体などの共役ジエン系重合体ラテックス、アクリル酸エステル及びメタクリル酸エステルの重合体または共重合体などのアクリル系重合体ラテックス、エチレン酢酸ビニル共重合体などのビニル系重合体ラテックス、酢酸ビニル系エマルジョンを挙げることができる。これらのバインダーのうち、ポリビニルアルコール（ＰＶＡ）が、インク受容層のインク吸収性が良くなるため特に好ましい。これらのバインダーは、単独で用いてもよく、二種以上を用いてもよい。
【００５５】
［多層抄き板紙の製造方法］
本発明の多層抄き板紙は、公知の多層抄き抄紙機によって製造することができる。また、本発明の多層抄き板紙は、表層及び裏層の抄紙用原料パルプにカナダ標準濾水度が共に２００〜４２０ｃｍ3の範囲のものを用い、表層表面及び裏層表面を平滑化処理することにより製造することができる。濾水度を２００〜４２０ｃｍ3の範囲にするには、用いる原料を選定するか、あるいは、ＤＤＲ（ダブルディスクレファイナー）、ＳＤＲ（シングルディスクレファイナー）等の公知の叩解機により原料パルプを叩解する。濾水度を上記範囲にすることで得られる多層抄き板紙の地合いが良好となり、印刷適性、美粧性に優れたものとなる。さらに、濾水度を３００〜４００ｃｍ3とすることが好ましい。
【００５６】
本発明の多層抄き板紙の製造方法において、表層及び裏層の抄紙に用いる原料パルプは、古紙パルプの割合がそれぞれ６０〜１００質量％のものであることが好ましい。古紙パルプ繊維は既に膨潤、叩解され繊維が短くなっているため、抄紙地合が良くなり、多層抄き板紙の美粧性が高くなるため、古紙パルプの割合が上記の範囲であることが好ましい。
【００５７】
尚、表層及び裏層の原料パルプには、地券古紙、新聞古紙、色上系古紙、ケント古紙、コート古紙、上質古紙等の古紙パルプや晒クラフトパルプを用いことができる。
【００５８】
本発明の多層抄き板紙の製造方法において、機能層を設ける前及び／又は設けた後の表層表面及び裏層表面を表面平滑化処理することが表層表面と裏層表面の平滑度が共に１０秒以上である多層抄き板紙を効率良く製造することができるため好ましい。
【００５９】
本発明における平滑化処理は、例えば加圧可能なロール間で板紙を加圧処理することにより実施できる。この平滑化処理の際に、板紙の表層表面に接するロールは平滑な表面を有し、加熱可能な金属製ロールであることが好ましい。
【００６０】
本発明における平滑化処理は、多層抄き板紙を抄紙する過程で、例えば１対の金属製ロールを１組または複数組備えたカレンダーロールによるカレンダー処理（マシンカレンダーによるカレンダー処理）、金属製ロールと樹脂製ロールを１組または複数組備えたカレンダーロールによるカレンダー処理（ソフトカレンダーによるカレンダー処理）、ヤンキードライヤーによる乾燥処理等により実施することができる。
【００６１】
平滑化処理は、表層表面と裏層表面に機能層を設けた後に行なっても良く、或いは、機能層を設ける前に行なっても良い。この平滑化処理にはマシンカレンダーを使用するのが、表層表面及び裏層表面を同時に平滑にでき、かつ表層表面と裏層表面の表面粗さの差を少なくすることができるので、よりリバーシブル化に適した紙質になるので好ましい。尚、平滑化処理と機能層塗設の順序は表層表面と裏層表面とで異なっていても良い。
【００６２】
本発明の多層抄き板紙の製造方法において、機能層の塗設は、多層抄き板紙を製造する工程に設置されている塗工装置を任意に使用することができる。例えば、塗工方法としては、ブレードコーター、バーコーター、ゲートロールコーター、カレンダーコートなどの方法を適宜使用することができる。
【００６３】
［段ボール、紙器］
本発明の多層抄き板紙は、段ボール用中芯の片面または両面に貼り合わせて段ボール用ライナーとして用いることができる。この段ボールとは、例えば、紙業タイムス社発行のペーパー・セールス・エンジニアリング・シリーズ４「段ボール」に記載されているものである。
【００６４】
段ボールの中の段（フルート）に使用される中芯原紙は、セミケミカルパルプ（ＳＣＰ）を主原料とするパルプ芯であってもよく、古紙を原料とする特芯であってもよい。また、中芯は、厚物の強化芯、濡れても強度の劣化が少ない耐水中芯であってもよい。
【００６５】
本発明の多層抄き板紙を用いる段ボールは、片面段ボール、両面段ボール、複両面段ボール、複々両面段ボール等である。また、波形を形成する段の種類としてはＡ，Ｂ，Ｃ，Ｅ，Ｆ，Ｇフルートを挙げることができる。
【００６６】
本発明の多層抄き板紙は、裁断した板紙を組み立てた紙器に用いることができる。紙器としては、化粧品、薬品、食品、洗剤、玩具、ティッシュなど、あらゆる物の箱として有利に使用される。
【実施例】
【００６７】
次に実施例を挙げて本発明をより具体的に説明するが、本発明はこれに限定されるものではない。尚、実施例における各特性は、以下の方法で測定した。
【００６８】
［米坪］
ＪＩＳＰ８１２４紙のメートル坪量測定方法に準拠して測定した。
【００６９】
［平滑度］
多層抄き板紙の表層面及び裏層面の平滑度をＪＩＳ  Ｐ８１１９のベック平滑度試験法に準拠して測定した。
【００７０】
［表面粗さ］
多層抄き板紙の表層面及び裏層面の表面粗さを株式会社ミツトヨ製サーフテスト２１１にて、ＪＩＳ−Ｂ０６０１に準拠して測定した。測定は１０点行い、その平均値を表面粗さとした。
【００７１】
［濾水度（原料パルプ）］
多層抄き板紙の抄紙用表層原料パルプ及び裏層原料パルプをそれぞれサンプリングし、得られたパルプについてＪＩＳ  Ｐ８１２１のカナダ標準形濾水試験法に準拠して測定した。
【００７２】
［表面強さ］
多層抄き板紙の表層面及び裏層面の表面強さをＪＩＳ  Ｐ８１２９のワックスピック試験法に準拠して測定した。
【００７３】
［吸水度］
多層抄き板紙の表層面及び裏層面の吸水性をＪＩＳ  Ｐ８１４０紙及び板紙の吸水度試験方法のコッブ法（水との接触時間１０秒）に準拠して測定した。
【００７４】
［印刷適性］
多層抄き板紙の表層面及び裏層面に、熊谷理機工業株式会社製ＫＲＫ万能印刷適性試験機を用いてベタ印刷した。得られた板紙の印刷適性を下記の基準で評価した。
◎：インク着肉むらが全くない
○：インク着肉むらがあるが、使用上問題ない程度である
△：インク着肉むらが目立つ
×：インク着肉むらと白抜けが目立つ
［コルゲーター貼合適性］
多層抄き板紙の表層面及び裏層面のコルゲーター貼合適性を確認するため、ダイオーエンジニアリング株式会社製、アグナティＧＯ−１４ＱＲＣを使用しＡ式シングルフルートを作成し、ＪＩＳ  Ｚ  ０４０２段ボール接着力試験方法に準拠して接着強度を測定した。貼合に使用した原紙は、段ボールシートの表裏面とも本発明の多層板紙を使用し、中芯は、普通中芯で坪量は実測値１８２ｇ／ｍ2 を使用した。
【００７５】
［美粧性］
得られた段ボールシートを５０人に目視させ、美粧性の『有り』『無し』を評価させ、美粧性ありと答えた人数割合を視覚率（％）とした。
【００７６】
［実施例１］
５層抄き円網抄き合わせ抄紙機により、多層抄き板紙を以下の条件で作製した。
【００７７】
(表層)
原料：上白古紙８０質量％とＬＢＫＰ２０質量％を混合し、叩解機により濾水度３５０ｃｍ3に調整したもの
内添薬品：パルプの絶乾質量に対し、硫酸バンド４質量部、酸性ロジンサイズ剤０．５質量部添加
(中層（３層)）
原料：段ボール古紙（濾水度３００ｃｍ3）
内添薬品：パルプの絶乾質量に対し、硫酸バンド３質量部、酸性ロジンサイズ剤０．５質量部添加
(裏層)
原料：上白古紙８０質量％とＬＢＫＰ２０質量％を混合し、叩解機により濾水度３５０ｃｍ3に調整したもの
内添薬品：パルプの絶乾質量硫酸バンド４質量部、酸性ロジンサイズ剤０．５質量部添加
外添薬品：表面紙力増強剤としてＰＶＡ（日本合成化学株式会社製ゴーセサイズ）塗布量０．１ｇ／ｍ2
表面サイズ剤として荒川化学工業株式会社製ポリマロン（登録商標）品番１３２９  塗布量０．０５ｇ／ｍ2
塗工方法：カレンダー両面塗工
表層の絶乾米坪が４０ｇ／ｍ2、中層の絶乾米坪が合計１２０ｇ／ｍ2、裏層の絶乾米坪が４０ｇ／ｍ2となるよう上記原料パルプのインレット条件を調整して当発明の多層抄き板紙の抄造工程において、カレンダー設備で表層表面及び裏層表面をカレンダーにて１０５ｋｇ／ｃｍの線圧を掛けた条件で表面処理して風乾米坪２２０ｇ／ｍ2の多層抄き板紙を得た。この多層抄き板紙の坪量、表層表面と裏層表面の平滑度、表面粗さ、表面強さ、吸水度の評価結果を表１に示す。
【００７８】
［実施例２〜１０］
多層抄き原紙を抄紙する際、表層用及び裏層用の原料パルプの濾水度、原料パルプの古紙配合割合を表１に示したとおりに変更した以外は実施例１と同様に多層抄き板紙を製造した。これらの多層抄き板紙の評価結果を表１に示す。
【００７９】
なお、多層抄き板紙の製造において通常行われている方法であるが、吸水度は酸性ロジンサイズ剤の添加量と表面サイズ剤の塗布量により調整した。また、平滑度はカレンダー設備の線圧により調整した。米坪は中層の坪量、及び抄き合わせの層数により調整した。
【００８０】
【表１】
2005105490.tif 000002
［比較例１〜５］
多層抄き原紙を抄紙する際、表層用及び裏層用の原料パルプの濾水度、原料パルプの古紙配合割合を表２に示したとおりに変更した以外は実施例１と同様に多層抄き板紙を製造した。これらの多層抄き板紙の評価結果を表２に示す。
【００８１】
【表２】
2005105490.tif 000003